(57)【要約】ゴルフボールの球皮は、イオノマーと特定のブロック共重合体とを特定の重量比範囲で含んでいる。また、方法は、イオノマーと上記の特定ブロック共重合体とを、ゴルフボール球皮組成物を調製するための特定の範囲内でブレンドする工程を含む。上記の特定重量比は、ボール球皮に従来適していると考えられた組成範囲を外れる組成を規定するものである。このボール球皮は、回転速度、触感および耐久性に関して改善されたボール性能を与える。【特許請求の範囲】
【請求項１】
イオノマーおよびブロック共重合体を含んでいるゴルフボールの球皮であって、上記ブロック共重合体が芳香族ビニル化合物を含んでいる第一重合体ブロック、共役ジエン化合物を含んでいる第二重合体ブロック、およびあるブロック共重合体またはその水素化生成物の所に存在するヒドロキシル基を含み、ここでブロック共重合体−対−イオノマーの比は重量で５１：４９〜約９５：５の範囲である、上記のゴルフボール球皮。
【請求項２】
ブロック共重合体−対−イオノマーの比が重量で約５５：４５〜約８０：２０の範囲である、請求項１記載のゴルフボール球皮。
【請求項３】
ブロック共重合体−対−イオノマーの比が重量で約５５：４５〜約７０：３０の範囲である、請求項１記載のゴルフボール球皮。
【請求項４】
ブロック共重合体−対−イオノマーの比が重量で約６０：４０〜約７０：３０の範囲である、請求項１記載のゴルフボール球皮。
【請求項５】
ブロック共重合体−対−イオノマーの比が重量で５１：４９〜約８０：２０の範囲である、請求項１記載のゴルフボール球皮。
【請求項６】
ブロック共重合体−対−イオノマーの比が重量で５１：４９〜約７０：３０の範囲である、請求項１記載のゴルフボール球皮。
【請求項７】
充填材、安定剤、着色剤、加工助剤、酸化防止剤またはそれらの混合物をさらに含んでいる、請求項１記載のゴルフボール球皮。
【請求項８】
コアおよびそのコアを包んでいる請求項１記載の球皮を含んでいるゴルフボール。
【請求項９】
コアが内側コアおよびその内側コアを包んでいる１つまたは２つ以上の外側コアを含んでいる、請求項８記載のゴルフボール。
【請求項１０】
コアが液体を含んでいる、請求項８記載のゴルフボール。
【請求項１１】
１つまたは２つ以上の層をコアと球皮との間に位置させてさらに含んでいる、請求項８記載のゴルフボール。
【請求項１２】
ゴム糸の層をコアと球皮との間に位置させてさらに含んでいる、請求項８記載のゴルフボール。
【請求項１３】
イオノマーがα−オレフィンおよび不飽和カルボン酸より成る共重合体イオノマー；およびα−オレフィン、不飽和カルボン酸および軟化性共単量体の三元共重合体イオノマー；またはそれらの混合物より成る群から選ばれる、請求項１記載のゴルフボール球皮。
【請求項１４】
イオノマーおよびブロック共重合体を含んでいるゴルフボールの球皮であって、
上記イオノマーがα−オレフィンおよび不飽和カルボン酸より成る、そのカルボン酸基の一部がマグネシウムで中和されている、高酸、低曲げ弾性率の共重合体であり、
上記ブロック共重合体が芳香族ビニル化合物を含んでいる第一重合体ブロック、共役ジエン化合物を含んでいる第二重合体ブロック、およびある末端ブロック共重合体またはその水素化生成物の所に存在するヒドロキシル基を含んでおり；そして
ブロック共重合体−対−イオノマーの比が重量で６０：４０〜９０：１０の範囲である
上記のゴルフボール球皮。
【請求項１５】
ゴルフボールの球皮中において使用するための組成物の製造方法であって、その組成物中にイオノマーおよびブロック共重合体をブレンドさせる工程を含み、上記ブロック共重合体が芳香族ビニル化合物を含んでいる第一重合体ブロック、共役ジエン化合物を含んでいる第二重合体ブロック、およびあるブロック共重合体またはその水素化生成物の所に存在するヒドロキシル基を含み、ここでブロック共重合体−対−イオノマーの比は重量で５１：４９〜９５：５の範囲である、上記の方法。
【発明の詳細な説明】
【０００１】
（発明の背景）
本発明は、一般に、ゴルフボールの球皮、さらに詳しくはボール性能を最適にする組成物から作られたゴルフボール球皮に関し、またこのようなボール球皮の製造方法に関する。
【０００２】
ゴルフボールは、一般に、コア、およびこのコアを取り囲んでいる少なくとも１つの球皮層を含んでいる。ゴルフボールは、ツーピースボール、多層ボールまたは巻糸ボールとして分類することができる。ツーピースボールは球形の内側コアおよび外側の球皮層を含んでいる。多層ボールはコア、球皮層および１つまたは２つ以上の中間層を含んでいる。巻糸ボールはコア、そのコアの回りに張力下で所望とされる直径になるまで巻かれたゴム糸、および典型的にはバラタ材料の球皮層を含んでいる。
【０００３】
ツーピースボールは、一般に、打球時に良好な耐久性とボール飛距離を有するが、「感触」―ボールを打つと同時にゴルファーに伝わる総合的な感覚―が良くなく、しかも回転速度が低く、その結果ボールコントロールが悪くなる。バラタ球皮を有する巻糸ボールには、一般に、良好なボールコントロールにつながる高ボール回転速度、および良好な感触があるが、それらはツーピースボールに比較して飛距離が短く、また耐久性も貧弱である。多層ボールは、一般に、ツーピースボールと巻糸ボールとの中間の性能特性を有する；即ち、多層ボールはツーピースボールより劣るが、巻糸バラタボールよりは優れている飛距離および耐久性を示し、またそれらは巻糸バラタボールより劣るが、ツーピースボールよりは優れている感触および回転速度を示す。
【０００４】
コア、球皮および全ての中間層において用いられる組成物の材料特性が、中でも、得られるゴルフボールの性能を決定付ける重要な因子である。特に、球皮層の組成は、ボールの耐久性、耐擦りきず性、スピード、剪断抵抗性、回転速度、「クリック音」（ゴルフクラブヘッドがボールに当たったときにそのクラブヘッドでつくられる音）および感触を決定する際に重要である。可能な最も望ましい性能を有するボールを創り出す球皮層を造るべく、異なる物理的性質を有する多種多様な材料が用いられている。例えば、最新の多くの球皮層は、軟質または硬質のイオノマー樹脂、エラストマー樹脂またはこれら樹脂のブレンドを用いて造られている。一般的に使用されるイオノマー樹脂は、オレフィンと不飽和カルボン酸の金属塩とのイオン性共重合体、または構造内に共単量体を有するイオノマー三元共重合体である。これらの樹脂はレジリエンシー、曲げ弾性率および硬度が色々である。これら樹脂の例としては、デラウエア州（Ｄｅｌａｗａｒｅ）、ウィルミントン（Ｗｉｌｍｉｎｇｔｏｎ）のＥ．Ｉ．デュポン社（Ｅ． Ｉ． ＤｕＰｏｎｔ ｄｅ Ｎｅｍｏｕｒｓ ＆ Ｃｏｍｐａｎｙ）がサーリン（ＳＵＲＬＹＮ）の名称で、そしてまたテキサス州（Ｔｅｘａｓ）、アービング（Ｉｒｖｉｎｇ）のエクソン・モービル社（Ｅｘｘｏｎ Ｍｏｂｉｌｅ Ｃｏｒｐｏｒａｔｉｏｎ）がイオテック（ＩＯＴＥＫ）の名称で製造、販売するものが挙げられる。ゴルフボールの球皮で使用されるエラストマー樹脂には、入手できる多種多様な熱可塑性または熱硬化性のエラストマーがある。
【０００５】
上記で議論した材料は、各々、ボール球皮の中で使用されるときに良好なゴルフボールの性質をもたらし得る特定の特性を有する。しかし、一般に、１つの材料で、ゴルフボール球皮の重要な性質を全て最適なものにすることはできるはずがない。感触、回転速度、レジリエンスおよび耐久性のような性質は全て重要なものであるが、１つの特定の材料を使用してこれら性質の１つを改善すると、しばしば、他の性質が悪化するに至ることがある。例えば、ゴルフボール球皮は、理想的には、ボールスピード、飛距離または耐久性を犠牲にすることなく、低硬度、高回転速度および良好な感触を有すべきである。このような球皮は、高曲げ弾性率を有するイオノマー樹脂だけを用いて造ることは困難であろう。得られる球皮は、良好な飛距離と耐久性は有するが、悪い感触および低回転速度も有し、ボールのコントロール性を低下させるに至るからである。
【０００６】
従って、ゴルフボールの性質を改善するために、上記で議論した材料のあるものを改善された球皮層をもたらすようにブレンドすることがある。上記で議論したように、ゴルフボールは、理想的には、ボールの飛距離と耐久性を犠牲にすることなく高回転速度および良好な感触を与えるべきである。それ故、高曲げ弾性率を有するイオノマーが、球皮組成物において、他のイオノマーまたは低曲げ弾性率を有するエラストマーと組み合わされることが多い。結果として得られる中間弾性率のブレンドは、許容できる硬度、回転性および耐久性を有することになる。上記の材料の外に、ゴルフボール組成物は、また、ゴルフボールに追加の望ましい機械的性質または化粧性を付与するために、色々な充填材、繊維、着色剤および加工助剤を含んでいることもできる。
【０００７】
しかし、性質を改善する材料をブレンドすることによっても、上記で議論した材料の使用が完全に満足できるわけではない。１つの特性を改善することが他の特性を悪化させ得るのである。例えば、高曲げ弾性率を有するイオノマーを低曲げ弾性率を有するイオノマーとブレンドすると、高弾性率イオノマー単独の使用と比較して、レジリエンスおよび耐久性が低下せしめられるに至ることがある。一般に、低硬度、良好な感触、高ボールスピード、高レジリエンスおよび良好な剪断耐久性を有するゴルフボール球皮層のための材料を製造することは困難である。
【０００８】
ゴルフボール組成物において使用できる１つの材料は、芳香族ビニル化合物を含んでいる少なくとも１つの重合体ブロック、および共役ジエン化合物を含んでいる少なくとも１つの重合体ブロックを有し、そしてあるブロック共重合体またはその水素化生成物の所にヒドロキシル基を有するブロック重合体である。ヒドロキシル基は末端ブロック共重合体の所か、またはブロック共重合体構造中のどこかに存在することができる。末端ブロック共重合体の所にヒドロキシル基を有するこのブロック共重合体の１例は、日本、倉敷市のクラレ株式会社（Ｋｕｒａｒａｙ Ｃｏｍｐａｎｙ）が商標名・ＨＧ−２５２で販売しているものである。ゴルフボール組成物でのこの材料の使用は既に明らかにされている。例えば、アキバ（Ａｋｉｂａ）等に対する米国特許第５，６９３，７１１号明細書は、上記ブロック共重合体と特定のイオノマーとを、９８：２〜５０：５０の範囲のイオノマー−対−ブロック共重合体の重量比で含んでいるゴルフボール球皮組成物を開示し、かつ特許請求している。この開示された球皮組成物は、ボール球皮に可撓性および靱性を与える。アキバ等の特許は、ブロック共重合体は、得られるボール球皮の耐久性および耐油性が悪化するために、特定の比の範囲よりも多い量で使用してはならないことを明記している。アキバ等の特許に開示される組成物は、ゴルフボールの球皮を製造する際の使用には合っているとはいえ、最適のゴルフボール球皮の性質を与えるときに完全に満足できるわけではない。
【０００９】
上記のことからみて、多くのボール性能特性を、他の性質を悪化させずに最適化することを可能にするゴルフボール球皮が必要とされていることは明らかである。ボール球皮は、また、現に存在している球皮以上の加工および製造の困難性をほとんどまたは全く与えるべきでない。
【００１０】
（発明の概要）
本発明は、イオノマーおよびブロック共重合体から製造されるゴルフボール球皮であって、そのブロック共重合体が芳香族ビニル化合物を有する第一重合体ブロック、共役ジエン化合物を有する第二重合体ブロック、およびあるブロック共重合体またはその水素化生成物の所に存在するヒドロキシル基を含み、この場合ブロック共重合体−対−イオノマーの比は重量で５１：４９〜９５：５、さらに好ましくは重量で約５５：４５〜約８０：２０、さらに好ましくは重量で約５５：４５〜約７０：３０、最も好ましくは重量で約６０：４０〜約７０：３０の範囲である上記のゴルフボール球皮に存する。ブロック共重合体−対−イオノマーの比のさらに好ましい範囲は、重量で５１：４９〜約８０：２０、および重量で５１：４９〜約７０：３０である。このボール球皮は充填材、安定剤、着色剤、加工助剤または酸化防止剤も含んでいることができる。
【００１１】
本発明のゴルフボール球皮は、コア、および、例えばゴム糸の層を含めて、１つまたは２つ以上の層をコアと球皮との間に位置させて有するゴルフボールに組み込むことができる。コアは多重層から成ることができ、また液体を含んでいることができる。イオノマーは、α−オレフィンおよび不飽和カルボン酸の共重合体、またはα−オレフィン、不飽和カルボン酸および軟化性共単量体（ｓｏｆｔｅｎｉｎｇ ｃｏｍｏｎｏｍｅｒ）の三元共重合体、或いはこれら共重合体の混合物であるのが好ましい。
【００１２】
本発明は、また、α−オレフィンと不飽和カルボン酸との、高酸（ｈｉｇｈ−ａｃｉｄ）の、マグネシウムで中和された、高曲げ弾性率の共重合体、並びに芳香族ビニル化合物を有する第一重合体ブロック、共役ジエン化合物を有する第二重合体ブロック、およびある末端ブロック共重合体またはその水素化生成物の所に存在するヒドロキシル基を含み、そしてブロック共重合体−対−共重合体の比が重量で６０：４０〜９０：１０の範囲であるゴルフボール球皮において具体化されている。
【００１３】
さらに、本発明は、ゴルフボールの球皮中において使用するための組成物の製造方法であって、イオノマーと、芳香族ビニル化合物を有する第一重合体ブロック、共役ジエン化合物を有する第二重合体ブロック、およびあるブロック共重合体またはその水素化生成物の所に存在するヒドロキシル基を含んでいるブロック共重合体とをブレンドすることを含み、ここでブロック共重合体−対−イオノマーの比は重量で５１：４９〜約９５：５の範囲である上記の方法において具体化されている。
【００１４】
本発明の他の特長および利点は、好ましい態様についての次の詳細な説明から明らかになるだろう。
【００１５】
（好ましい態様の説明）
本発明は、上記で議論したイオノマーおよびブロック共重合体を含んでいるゴルフボール球皮において具体化されている。本発明は、また、そのようなボール球皮の製造方法においても具体化されている。この球皮は、加工困難性を導入することなく卓越したゴルフボール球皮の性質を提供する。
【００１６】
ボール球皮中における前記の特定ブロック共重合体の使用について議論している従来の開示からみて、驚くべきことに、このブロック共重合体を球皮組成物中に従来適していると考えられていた重量比よりも高い重量比で含めると、軟質、かつ同時に耐久性であるゴルフボール球皮がもたらされることが見いだされた。このブロック共重合体と、ゴルフボール球皮で一般に使用されているイオノマーとを含んでいる球皮組成物を製造し、分析すると、それらブレンドの予想外の材料特性が示される。具体的にいうと、この球皮組成物中のブロック共重合体−対−イオノマーの比を２：９８から５０：５０まで上げていくと、ボールの回転速度に増加が、そして観察される剪断抵抗で測定される球皮の硬度および耐久性に減少がもたらされる。しかし、この球皮組成物中のブロック共重合体−対−イオノマーの比を５０：５０を越えて上げると、驚くべきことに、回転速度は増加し続け、かつ硬度は減少し続けながら、ボールの剪断抵抗が増加し始めることが観察される。即ち、球皮ブレンド中におけるブロック共重合体の割合の高い方で、回転速度と耐久性の両者が増加し、一方硬度は減少するのである。ブレンドのこの性能は、これら材料をブレンドすることについての従来の理解に反するものである。
【００１７】
本発明における使用に適したイオノマーの例を挙げると、色々な酸含有量および酸中和度を有する、一価または二価のカチオンで中和された共重合体タイプのイオノマー、また構造中に共単量体を有し、そして色々な酸含有量および酸中和度を有する、一価または二価のカチオンで中和された三元共重合体イオノマーがある。これらイオノマーの例に、α−オレフィン／不飽和カルボン酸共重合体タイプのイオノマー樹脂、およびアクリレートまたはメタクリレートのような軟化性共単量体を有する三元共重合体樹脂がある。その酸部分は、リチウム、ナトリウム、カリウム、マグネシウム、カルシウム、バリウム、鉛、スズ、亜鉛、アルミニウム、またはそれらの組み合わせのようなカチオンにより中和されてイオノマーを形成している。これら樹脂の例として、前記で議論した商標名・サーリン（ＳＵＲＬＹＮ）およびイオテック（ＩＯＴＥＫ）で販売されるものが挙げられる。
【００１８】
本発明のゴルフボール球皮は、前記の特定重合体材料とイオノマーとの、５１：４９〜約９５：５、さらに好ましくは約５５：４５〜約８０：２０、さらに好ましくは約６０：４０〜約８０：２０、最も好ましくは約６０：４０〜約７０：３０の特定重合体−対−イオノマーブレンド比でのブレンドを含む。これらの組成物を含んでいる球皮は、高回転速度および高耐久性を含めて優れたボールの性質を与える。イオノマーおよび前記の特定重合体の外に、このボール球皮は、イオノマー性およびエラストマー性の樹脂並びにブロック共重合体のような、ゴルフボール組成物中で一般に使用される重合体材料の任意のものを含んでいることもできる。また、ゴルフボールの製造で一般に使用される着色剤、安定剤、酸化防止剤、加工助剤、充填材または離型剤がいずれも本発明の球皮において使用することができる。本発明のゴルフボール球皮は、ツーピースボール、多層ボールおよび巻糸ボールを含めて多種多様なボールデザインにおいて使用することができ、そしてこの場合ボールは固体、液体、または多層コアを有している。
【００１９】
実施例
本発明の範囲内のゴルフボール球皮が製造された。即ち、球皮が前記のＨＧ−２５２材料を６０〜９０重量％含み、その球皮の残りがα−オレフィンと不飽和カルシウムとの、高酸、低曲げ弾性率のマグネシウム中和共重合体であるサーリン６１２０から成る試験ゴルフボールを製造した。これら球皮材料の組成、曲げ弾性率および硬度を以下の表１に示す。
【００２０】
2004509675.tif 000002
【００２１】
試験ボールは、各々、７０のＰＧＡ圧縮性を有するコアを含んでいた。各コアの上にそれを覆って、ショアＤスケールでの硬度３７、曲げ弾性率９．７ｋｐｓｉおよび引張伸び７１７％を有する外被層を配置した。各外被層の上にそれを覆って、表１においてブレンドＮｏ．１〜４で特定される球皮層を配置した。これらのボール球皮組成物は慣用の配合技術を用いて製造された。
【００２２】
試験
ボールを８番アイアンで打ったときの回転速度とボール圧縮性について試験し、またそれらボールをショアＤスケールでの表面硬度（表１に示される球皮材料の硬度とは区別される）についても試験した。これらボールは、また、それらをピッチングウェッジにより制御された速度で打つことによって剪断抵抗性についても試験した。この試験には各タイプのボールが３個使用された。各ボールには１（視認できる損傷なし）から５（実質的な材料置換あり）までの数字評点を割り振り、そしてこれらの評点を各ボールタイプ毎に平均して下記の剪断抵抗数値を出した。
【００２３】
本発明の球皮を含んでいるボールの外に、現在市場で入手できる幾つかのゴルフボールを同じパラメーターについて試験した。これらのボールとして、マサチューセッツ州（Ｍａｓｓａｃｈｕｓｅｔｔｓ）、フェアヘーブン（Ｆａｉｒｈａｖｅｎ）のアカシュネット社（Ａｃｕｓｈｎｅｔ Ｃｏｒｐｏｒａｔｉｏｎ）製のタイトルイスト・プロフェッショナル（Ｔｉｔｌｅｉｓｔ Ｐｒｏｆｅｓｓｉｏｎａｌ）、タイトルイスト・ツアー・バラタ（Ｔｉｔｌｅｉｓｔ Ｔｏｕｒ Ｂａｌａｔａ）およびタイトルイストＨＰツアー（Ｔｉｔｌｅｉｓｔ ＨＰ Ｔｏｕｒ）、そしてまたカリフォルニア州（Ｃａｌｉｆｏｒｎｉａ）、カールスバッド（Ｃａｒｌｓｂａｄ）のテーラー・メード・ゴルフ社（Ｔａｙｌｏｒ Ｍａｄｅ Ｇｏｌｆ Ｃｏｍｐａｎｙ）製のイナーゲル・プロ・ディスタンス（ＩｎｅｒＧｅｌ Ｐｒｏ Ｄｉｓｔａｎｃｅ）が挙げられる。これら試験の結果を以下の表２に示す。
【００２４】
2004509675.tif 000003
【００２５】
結果
試験ボールは、回転速度とスピードがタイトルイスト・ツアー・バラタボールのそれに匹敵し、タイトルイスト・プロフェッショナルボールのそれよりははるかに大きいことを証明した。試験ボールは、ボールスピードがタイトルイストＨＰツアーボールのそれに匹敵するが、それよりはるかに高い回転速度を有することを証明した。テーラー・メード・イナーゲル・プロ・ディスタンスボールと比較した場合、試験ボールは、ボールスピードはそれより低いが、それよりも高いボール回転速度を有することを証明した。試験ボールは、また、市販ボールよりも低い硬度を示したが、これはボール感触が高いことに通じるものである。
【００２６】
上記で議論したように、高回転速度は、打球時のボールコントロールを改善するのを可能にするので望ましい。高ボーススピードは、より大きいボール飛距離を導くので望ましく、また低い球皮硬度およびＰＧＡ圧縮性は改善されたボール感触を与える。試験ボールは、一般に、低ボール硬度が一般にボールスピードを低下させることに通じるという事実にもかかわらず、ボールスピードが市販ボールのそれより大きいか、またはほぼ等しいことを証明した。本発明の範囲内の球皮を含んでいるボールは、従って、ゴルフボールの製造において従来知られていた設計制限、即ちより軟らかいボール球皮は一般に低下したボールスピードを与えるという制限を克服している。これらのボールは、良好な回転速度と感触、さらにまた良好な飛距離性能を与えるのである。
【００２７】
また、試験ボールは、７３〜７６の範囲内の低いＰＧＡ圧縮性であって、タイトルイスト・プロフェッショナルボールおよびテーラー・メード・イナーゲル・プロ・ディスタンスボールよりはるかに良好であり、そしてタイトルイスト・ツアー・バラタボールおよびタイトルイストＨＰツアーボールに匹敵することを証明した。試験ボールの低ＰＧＡ圧縮性は打球時のボール感触をより良好にする。試験ボールの感触とコントロール性は、巻糸コアとバラタ球皮を有するボールと同様である。さらに、試験ボールは、市販ボールに匹敵するか、またはそれらよりはるかに優れているかのいずれかである剪断抵抗性であること、従って耐久性であることを証明した。特に、タイプ＃２および＃３のボールは、タイトルイストＨＰツアーボールおよびテーラー・メード・イナーゲル・プロ・ディスタンスボールに匹敵する耐久性を示し、またタイプ＃１のボールはタイトルイスト・プロフェッショナルボールに匹敵する耐久性を示した。試験ボールは、全て、タイトルイスト・ツアー・バラタボールよりもはるかに良好な剪断抵抗性であることを証明した。
【００２８】
一般に、低球皮硬度は、典型的には、貧弱な剪断抵抗性をもたらすに至るとしても、この低硬度の試験ボールは、一般に、より硬い市販ボールと同等またはそれより良好な耐久性を示した。試験ボールは、上記のように、巻糸バラタボールに匹敵するボール感触を与えるが、それよりはるかに優れた耐久性を有する。総合的にみると、剪断抵抗性の試験結果は、本発明の範囲内の球皮組成物を含んでいるボールは、現在入手できるボールに比較して低い球皮硬度と高い剪断抵抗性の組み合わせを与えることを示している。
【００２９】
一般的には、高回転速度、打球時の長い飛距離、低ＰＧＡ圧縮性、軟らかい感触および良好な耐久性を有するゴルフボールを製造することは困難である。本発明の範囲内のボール球皮を含んでいる試験ボールはこれらの特性を全て示した。前記で議論したように、これらの性能結果は、前記の特定ブロック共重合体の割合を増やすことのボール球皮耐久性に及ぼす影響についての従来の理解と矛盾する。試験ボールの性能は、望ましいボールの性質を最大限に発揮させるに際しての、本発明のボール球皮の有用性を証明している。
【００３０】
以上、本発明を好ましい態様だけを参照して詳細に開示したけれども、この技術分野の当業者であれば、本発明の範囲から逸脱しない範囲で追加のゴルフボール球皮を製造できることは理解されるであろう。
【国際公開パンフレット】
2004509675.tif 000004
2004509675.tif 000005
2004509675.tif 000006
2004509675.tif 000007
2004509675.tif 000008
2004509675.tif 000009
2004509675.tif 000010
2004509675.tif 000011
2004509675.tif 000012
2004509675.tif 000013
2004509675.tif 000014
2004509675.tif 000015
2004509675.tif 000016
2004509675.tif 000017
2004509675.tif 000018
【国際調査報告】
2004509675.tif 000019
2004509675.tif 000020
2004509675.tif 000021